(57)【要約】【課題】  酸素原子含有溶媒を含む水溶液から該溶媒を効率よく分離する方法、酸素原子含有溶媒を含む水溶液から該溶媒を分離して、濃縮された酸素原子含有溶媒を含む水溶液を効率よく製造する方法を提供すること。【解決手段】  酸素原子含有溶媒（１）および塩（２）を含む水溶液（Ｌ１）から該溶媒（１）を分離する方法であって、該溶液（Ｌ１）を、気体中に霧化してミスト混合気体とする霧化工程と、前記ミスト混合気体に含まれているミストを、気体をキャリアガスとして粒径の大小に分級して気体を排気する分離工程とを含む、前記溶液（Ｌ１）から該溶媒（１）を分離除去する工程を有することを特徴とする分離方法に関する。【選択図】  図１
2020044501.tif 000002
【特許請求の範囲】
【請求項１】
酸素原子含有溶媒（１）および塩（２）を含む水溶液（Ｌ１）から該溶媒（１）を分離する方法であって、
該溶液（Ｌ１）を、気体中に霧化してミスト混合気体とする霧化工程と、前記ミスト混合気体に含まれているミストを、気体をキャリアガスとして粒径の大小に分級して気体を排気する分離工程とを含む、前記溶液（Ｌ１）から該溶媒（１）を分離除去する工程を有すること、
前記塩（２）がアルカリ金属ハロゲン化物、および、下記構造式（１）
【化１】
2020044501.tif 000010
（式中、Ａｒはハロゲン原子を有するアリール基であり、Ａｒ’はアリーレン基であり、Ｒ１は水素原子又は炭素原子数１〜３のアルキル基又はシクロヘキシル基を表し、Ｒ２は炭素原子数３〜５のアルキレン基を、Ｘはアルカリ金属原子またはアルカリ土類金属原子を表す。式（１）中、ｎ＝０〜４０である。）で表される化合物（１）からなる群から選ばれる少なくとも１種であることを特徴とする分離方法。
【請求項２】
前記水溶液（Ｌ１）に含まれる前記塩（２）の割合が、５〜２０ｗｔ％の範囲である、請求項１記載の分離方法。
【請求項３】
前記溶媒（１）中に含まれる酸素原子含有溶媒（１）よりも高い割合の酸素原子含有溶媒（１）を含む水溶液（Ｌ２）が得られる、請求項１又は２記載の分離方法。
【請求項４】
前記酸素含有溶媒（１）がアルコール系溶媒、および、ケトン系溶媒からなる群から選ばれる少なくとも１種である請求項１〜３のいずれか一項記載の分離方法。
【請求項５】
前記水溶液（Ｌ１）に含まれる酸素原子含有溶媒（１）の割合が、２１〜４ｗｔ％の範囲である、請求項１〜４のいずれか一項記載の分離方法。
【請求項６】
酸素原子含有溶媒（１）および塩（２）を含む水溶液（Ｌ１）から、濃縮された酸素原子含有溶媒（１）を含む水溶液（Ｌ２）を製造する方法であって、
該溶液（Ｌ１）を、気体中に霧化してミスト混合気体とする霧化工程と、前記ミスト混合気体に含まれているミストを、気体をキャリアガスとして粒径の大小に分級して気体を排気する分離工程とを含む、前記溶液（Ｌ１）から該溶媒（１）を分離除去する工程と、分離除去した該溶媒（１）を回収する工程を有すること、
前記塩（２）がアルカリ金属ハロゲン化物、および、下記構造式（１）
【化２】
2020044501.tif 000011
（式中、Ａｒはハロゲン原子を有するアリール基であり、Ａｒ’はアリーレン基であり、Ｒ１は水素原子又は炭素原子数１〜３のアルキル基又はシクロヘキシル基を表し、Ｒ２は炭素原子数３〜５のアルキレン基を、Ｘはアルカリ金属原子またはアルカリ土類金属原子を表す。式（１）中、ｎ＝０〜４０である。）で表される化合物（１）からなる群から選ばれる少なくとも１種であることを特徴とする製造方法。
【請求項７】
前記水溶液（Ｌ２）が、ポリアリーレンスルフィド樹脂の製造工程において、当該ポリアリーレンスルフィド樹脂の洗浄溶媒として用いられるものである請求項６記載の製造方法。
【請求項８】
請求項７の製造方法により製造された前記水溶液（Ｌ２）を、ポリアリーレンスルフィド樹脂と接触させる工程を含む、ポリアリーレンスルフィド樹脂の洗浄方法。
【発明の詳細な説明】
【技術分野】
【０００１】
本発明は、酸素原子含有溶媒を含む水溶液から該溶媒を分離する方法、酸素原子含有溶媒を含む水溶液から該溶媒を分離して、濃縮された酸素原子含有溶媒を含む水溶液の製造方法に関する。
【背景技術】
【０００２】
アルコールやアセトンをはじめとする酸素原子を含有する溶媒を含む水溶液から、当該溶媒を除去する方法として蒸留が一般的に行われている。しかしながら蒸留は水や溶媒の比熱や蒸発熱が大きく、蒸留に多大なエネルギーを要する。また、高温まで加熱するため、蒸留装置も一般的に大がかりとなり、工業的な観点からは装置が高価となり生産性を低下させる要因となっていた。
【０００３】
そこで、蒸留に代わる溶媒除去の方法として、３価アルコールであるグリセリンを含む水溶液を、超音波振動させることにより水を霧化させて脱水濃縮する霧化脱水濃縮工程を有する、濃縮グリセリンの製造方法が知られている（参考文献１〜３）。
【０００４】
当該方法は、グリセリン及び低級アルコールを含有し且つグリセリンに対する低級アルコールの含有質量比が０．１以上５０以下である原料のグリセリン水溶液に超音波を照射して水及び低級アルコールを霧化させることによりグリセリンを濃縮する方法に関する。
しかしながら、水とグリセリンや低級アルコールをはじめとする酸素原子含有溶媒は、互いに極性を有するため、相溶性が良く、霧化によっても互いに分離しにくいという問題があった。
【先行技術文献】
【特許文献】
【０００５】
【特許文献１】特開２０１２−１４４５３０号公報
【特許文献２】特開２０１４−０２４０５７号公報
【特許文献３】特開２０１４−１７７４１１号公報
【発明の概要】
【発明が解決しようとする課題】
【０００６】
そこで本発明が解決しようとする課題は、酸素原子含有溶媒を含む水溶液から該溶媒を効率よく分離する方法、酸素原子含有溶媒を含む水溶液から該溶媒を分離して、濃縮された酸素原子含有溶媒を含む水溶液を効率よく製造する方法を提供することにある。
【課題を解決するための手段】
【０００７】
本願発明者らは種々の検討を行った結果、霧化するにあたって、水と相溶性のよい塩類を媒質として添加することにより、水の霧化を抑えることにより、酸素原子含有溶媒を含む水溶液から該溶媒がより効率よく分離することを見出し、上記課題を解決するに至った。
【０００８】
すなわち、本発明は、酸素原子含有溶媒（１）および塩（２）を含む水溶液（Ｌ１）から該溶媒（１）を分離する方法であって、
該溶液（Ｌ１）を、気体中に霧化してミスト混合気体とする霧化工程と、前記ミスト混合気体に含まれているミストを、気体をキャリアガスとして粒径の大小に分級して気体を排気する分離工程とを含む、前記溶液（Ｌ１）から該溶媒（１）を分離除去する工程を有すること、
前記塩（２）がアルカリ金属ハロゲン化物、および、下記構造式（１）
【０００９】
【化１】
2020044501.tif 000003
（式中、Ａｒはハロゲン原子を有するアリール基であり、Ａｒ’はアリーレン基であり、Ｒ１は水素原子又は炭素原子数１〜３のアルキル基又はシクロヘキシル基を表し、Ｒ２は炭素原子数３〜５のアルキレン基を、Ｘはアルカリ金属原子またはアルカリ土類金属原子を表す。式（１）中、ｎ＝０〜４０である。）で表される化合物（１）からなる群から選ばれる少なくとも１種であることを特徴とする分離方法に関する。
【００１０】
また、本発明は、酸素原子含有溶媒（１）および塩（２）を含む水溶液（Ｌ１）から、濃縮された酸素原子含有溶媒（１）を含む水溶液（Ｌ２）を製造する方法であって、
該溶液（Ｌ１）を、気体中に霧化してミスト混合気体とする霧化工程と、前記ミスト混合気体に含まれているミストを、気体をキャリアガスとして粒径の大小に分級して気体を排気する分離工程とを含む、前記溶液（Ｌ１）から該溶媒（１）を分離除去する工程と、分離除去した該溶媒（１）を回収する工程を有すること、
前記塩（２）がアルカリ金属ハロゲン化物、および、下記構造式（１）
【００１１】
【化２】
2020044501.tif 000004
（式中、Ａｒはハロゲン原子を有するアリール基であり、Ａｒ’はアリーレン基であり、Ｒ１は水素原子又は炭素原子数１〜３のアルキル基又はシクロヘキシル基を表し、Ｒ２は炭素原子数３〜５のアルキレン基を、Ｘはアルカリ金属原子またはアルカリ土類金属原子を表す。式（１）中、ｎ＝０〜４０である。）で表される化合物（１）からなる群から選ばれる少なくとも１種であることを特徴とする製造方法に関する。
【発明の効果】
【００１２】
本発明によれば、酸素原子含有溶媒を含む水溶液から該溶媒を効率よく分離する方法、酸素原子含有溶媒を含む水溶液から該溶媒を分離して、濃縮された酸素原子含有溶媒を含む水溶液を効率よく製造する方法を提供することができる。
【図面の簡単な説明】
【００１３】
【図１】本発明の一実施例にかかる霧化分離装置の概略構成図である。
【図２】気体中に飛散されるミストの粒度分布を示す図である。
【図３】第１の分級器３Ａの実施態様を示す概略構成図である。
【図４】第１の分級器３Ａの他の実施態様を示す概略構成図である。
【図５】第２の分級器３Ｂ（サイクロン）の実施態様を示す概略構成図である。
【図６】実施例１〜３および比較例１の母液（水溶液（Ｌ１））中のメタノール濃度と、得られた回収液（水溶液（Ｌ２））中のメタノール濃度との関係図（グラフ）である。実施例１を例に説明すると、水溶液（Ｌ１−１）の濃度と、水溶液（Ｌ２−２）の濃度とを以下の要領でプロットした。すなわち、一般的に、分離効果は、母液中の溶質濃度に依存するため、母液中の溶質濃度と回収液中の溶質濃度との比率として、それぞれの溶質濃度をＸ，Ｙ軸としてプロットされるが、実施例１では、霧化分離に要するタイムラグを考慮し、各点は、ある時点（Ａ［Ｍｉｎ］）での水溶液（Ｌ１−１）の濃度に対して、次の測定時点（Ａ＋３０［Ｍｉｎ］）の水溶液（Ｌ２−１）の濃度をプロットした。より具体的には、「０分」時点での水溶液（Ｌ１−１）の濃度（２１ｗｔ％）に対して、「３０分」の時点での水溶液（Ｌ２−１）の濃度（６４ｗｔ％）をプロットした。以降、同様に、「３０分」時点での水溶液（Ｌ１−１）の濃度（１５ｗｔ％）に対して、「６０分」の時点での水溶液（Ｌ２−１）の濃度（５３ｗｔ％）をプロットした。さらに、「６０分」時点での水溶液（Ｌ１−１）の濃度（１１ｗｔ％）に対して、「９０分」の時点での水溶液（Ｌ２−１）の濃度（４２ｗｔ％）をプロットした。さらに、「９０分」時点での水溶液（Ｌ１−１）の濃度（８ｗｔ％）に対して、「１２０分」の時点での水溶液（Ｌ２−１）の濃度（３５ｗｔ％）をプロットした。実施例２、３、比較例１も同様にプロットした。
【００１４】
なお、Ｙ＝Ｘに相当する線（中心線と呼ぶことがある）は、例えば、母液濃度（水溶液（Ｌ１）の濃度）が１０〔ｗｔ％〕のときに、濃度が１０〔ｗｔ％〕の回収液（水溶液（Ｌ２））が得られることを意味し、当該中心線からプロットが外側に離れるほど、すなわち、母液濃度（水溶液（Ｌ１）の濃度〔ｗｔ％〕）に対する、回収液濃度（水溶液（Ｌ２）の濃度〔ｗｔ％〕）の比率が高いほど、分離効果が大きいことを意味する。
【発明を実施するための形態】
【００１５】
本発明の分離方法は、酸素原子含有溶媒（１）および塩（２）を含む水溶液（Ｌ１）から該溶媒（１）を分離する方法であって、
該溶液（Ｌ１）を、気体中に霧化してミスト混合気体とする霧化工程と、前記ミスト混合気体に含まれているミストを、気体をキャリアガスとして粒径の大小に分級して気体を排気する分離工程とを含む、前記溶液（Ｌ１）から該溶媒（１）を分離除去する工程を有することを特徴とする。
【００１６】
本発明は、酸素原子含有溶媒（１）および塩（２）を含む水溶液（Ｌ１）を調製する工程を有する。当該工程は、より具体的には、酸素原子含有溶媒（１）を含む水溶液（Ｌ１）に、塩（２）を添加する工程を含む。
【００１７】
酸素原子含有溶媒（１）としては、例えば、メタノール、エタノール、２−プロパノールなどの一価アルコール；エチレングリコール、ジエチレングリコール、１，２−プロパンジオール（プロピレングリコール）、１，３−プロパンジオールなどのジオール；分子内に水酸基を３個有するグリセリン、トリメチロールプロパン、１，２，４−ブタントリオールなどのトリオール；分子内に水酸基を４個有するペンタエリスリトールなどのテトラオール等のアルコール系溶媒（アルコール溶媒と称することもある）、アセトン、メチルエチルケトン、ジエチルケトン、メチルプロピルケトン、メチルイソブチルケトン、メチルアミルケトン、シクロヘキサノン、イソホロン、アセトフェノン、ベンゾフェノン等のケトン系溶媒（ケトン溶媒と称することもある）などが挙げられる。
【００１８】
前記塩（２ａ）としては、塩化ナトリウム、塩化カリウム、硫化ナトリウム、硫化カリウム等のアルカリ金属（ナトリウム、カリウム等）のハロゲン化物、硫化物等の塩（アルカリ金属塩（２ａ）と称する）、塩化マグネシウム、塩化カルシウム、硫化マグネシウム等のアルカリ土類金属（ベリリウム、マグネシウム、カルシウム等）のハロゲン化物、硫化物等の塩（アルカリ土類金属塩（２ｂ）と称する）が挙げられる。
【００１９】
また、下記構造式（１）
【００２０】
【化３】
2020044501.tif 000005
（式中、Ａｒはハロゲン原子を有するアリール基であり、Ａｒ’はアリーレン基であり、Ｒ１は水素原子又は炭素原子数１〜３のアルキル基又はシクロヘキシル基を表し、Ｒ２は炭素原子数３〜５のアルキレン基を、Ｘはアルカリ金属原子を表す。式（１）中、ｎ＝０〜４０である。）で表される化合物（１）が挙げられる。
【００２１】
当該化合物（１）は、例えば、Ｎ−メチル−２−ピロリドン等の有機極性溶媒中で、ｐ−ジクロルベンゼン等のジハロ芳香族化合物と、（ｉ）硫化ナトリウム等のアルカリ金属硫化物とを、または、（ｉｉ）水硫化ナトリウム等のアルカリ金属水硫化物及び水酸化ナトリウム等のアルカリ金属水酸化物とを重合反応させることにより、少なくとも、ポリアリーレンスルフィド樹脂と前記有機極性溶媒と水とを含む粗反応混合物中の一成分として得られる。得られた粗反応混合物を、さらに、酸素原子含有溶媒と水をそれぞれ用いて洗浄する工程を経ることによって、酸素原子含有溶媒を含み、かつ、当該化合物（１）を含む水溶液として調製することができる。
【００２２】
上記の通り調整した、酸素原子含有溶媒（１）および前記塩（２）を含む水溶液（Ｌ１）は、容器に収容して、続けて、工程（２）に処してもよいし、一旦、保管することもできる。また、続く工程（２）に処するために配管等を通じて連続的に送液することもできる。
【００２３】
本発明は、前記工程で得られた水溶液（Ｌ１）を、気体雰囲気中に霧化してミスト混合気体とする霧化工程（以下、単に「霧化工程」ということがある）と、前記ミスト混合気体に含まれているミストを、気体をキャリアガスとして粒径の大小に分級して気体を排気する分離工程（以下、単に「分級分離工程」ということがある）とで、前記水溶液（Ｌ１）から前記溶媒（１）を分離除去する工程（以下、単に「霧化分離工程」ということがある）を有する。この霧化分離工程により、前記溶媒（１）中に含まれる酸素原子含有溶媒（１）よりも高い割合の酸素原子含有溶媒（１）を含む水溶液（Ｌ２）が得られる。
【００２４】
本発明に用いる霧化分離工程は、水溶液（Ｌ１）を霧化して蒸気圧の異なる成分に分離する霧化分離方法を用いる。より具体的には、水溶液（Ｌ１）を気体雰囲気中に霧化してミスト混合気体とする霧化工程と、ミスト混合気体に含まれるミストを、気体をキャリアガスとして粒径の大小に分級して気体を排気する分級分離工程とで水溶液（Ｌ１）を異なる成分に分離する。気体としては、空気や不活性ガス、例えば、窒素、アルゴン等が挙げられる。
【００２５】
本発明における霧化分離工程は、水溶液（Ｌ１）を気体雰囲気中に霧化すると、アルカリ金属塩またはアルカリ土類金属塩と水の相互作用により水のミスト発生を抑制できる上、霧化されたミストの粒径によって、該溶媒（１）濃度が異なり、より微細なミスト中の該溶媒（１）濃度は、より大粒なミストの該溶媒（１）濃度よりも高くなることから、粒径の小さい微細ミストを含む気体を排気気体として排気して回収することにより、該溶媒（１）濃度の高い水溶液（Ｌ２）を得ることができる。分級された粒径のより大きな大粒なミストは回収して水溶液（Ｌ１）に環流してもよい。その際、該溶媒（１）に対するアルカリ金属塩またはアルカリ土類金属塩（単に「塩」と称する）の溶解度（ＳＳ）と、水に対する塩の溶解度（ＳＷ）との比（ＳＳ／ＳＷ）は特に限定されるものではないが、好ましくは、当該比（ＳＳ／ＳＷ）が、１／３以下の範囲である。ただし、「ＳＳ」と「ＳＷ」は霧化時の水溶液（Ｌ１）の温度である。
【００２６】
本発明における霧化分離工程は、上記の作用機序に基づくため、酸素原子含有溶媒（１）および前記塩（２）を含む水溶液であれば、いずれのものでも適用することが可能である。例えば、ポリアリーレンスルフィド樹脂の重合反応後に得られるポリアリーレンスルフィド樹脂は多くの副生成物を含むため、酸素原子含有溶媒（１）を含む洗浄用溶媒や水を用いて洗浄することがあり、洗浄後に、酸素原子含有溶媒（１）と、前記化合物（１）ないしアルカリ金属ハロゲン化物とを含む水溶液が得られる。本発明における霧化分離工程は、このような水溶液にも適用可能である。
【００２７】
本発明の霧化分離工程は、例えば、図１で示す、公知の霧化分離装置（ナノミストテクノロジー株式会社製「ＵＳＡ−Ｌ５」等）を用いることができる。以下、図１の装置を例として、本発明の霧化分離工程について詳述する。
【００２８】
本発明で用いる霧化分離装置（図１）は、水溶液（Ｌ１）を気体雰囲気中に噴霧してミスト混合気体とする霧化機１と、この霧化機１に気体を供給する送風機２と、霧化機１で得られるミスト混合気体に含まれるミストを粒径で分級して、分級される大粒ミストを水溶液（Ｌ１）に環流して、粒径の小さい微細ミストを、気体をキャリアガスとするミスト混合気体として外部に排気する分級器３とを備える。該霧化分離装置は、分級器３で分級された微細ミストを含むミスト混合気体を排気気体として外部に排気して溶媒を分離し、溶質を戻すことで、水溶液（Ｌ１）を濃縮することができる。
【００２９】
図１の超音波霧化機１は、水溶液を超音波振動させて雰囲気中でミストにする。この超音波霧化機１Ａは、水溶液と気体とが供給される霧化室１Ａと、この霧化室１Ａの水溶液を超音波振動させてミストに霧化する超音波振動子１Ｂと、この超音波振動子１Ｂに電力を供給する超音波電源（図示せず）を備える。
【００３０】
霧化室１Ａは閉鎖されたチャンバーで、内部の水溶液（Ｌ１）を超音波振動させてキャリアガスの気体雰囲気中に噴霧する。噴霧されたミストは、気体に混合されてミスト混合気体となる。霧化室１Ａは、水溶液（Ｌ１）の液面レベルを一定に保持している。液面レベルは、超音波振動子１Ｂで超音波振動されて、水溶液（Ｌ１）を効率よく霧化できる位置に設定される。水溶液（Ｌ１）の液面レベルを一定に保持するために、霧化室１Ａは、ポンプ７ａを介して、水溶液（Ｌ１）を蓄えている溶液槽６に配管４を通じて連結されると共に、ポンプ７ｂを介して、排出側を配管５を通じて溶液槽６に連結している。この霧化室１Ａは、排出側に設けた排液口から水溶液をオーバーフローさせて、液面レベルを一定に保持し、あるいは吐出口から所定量の溶液を排出しながら、水溶液の液面レベルをレベルセンサで検出して、レベルセンサでポンプの運転をコントロールして一定の液面レベルに保持することができる。
【００３１】
図１に示す霧化分離装置は、霧化室１Ａの液面レベルを一定に保持しながら、水溶液を溶液槽６と霧化室１Ａとに循環する。この装置は、霧化室１Ａと溶液槽６の濃度が設定濃度になると、両方の溶液を排出して、新しい溶液に入れ替えることができる。
【００３２】
水溶液は、超音波振動子１Ｂで超音波振動されてミストとなって気体雰囲気中に噴霧される。超音波振動で気体雰囲気中に噴霧されるミストは、粒径によって、該溶媒（１）濃度が異なる。粒径の小さい微細ミストは、大粒ミストよりも当該濃度が高いミストである。図２は、超音波振動で気体雰囲気中に飛散されるミストの粒度分布を示している。この図に示すように、超音波振動で気体雰囲気中に飛散されて霧化されたミストは、粒径によって３領域のミストに分離される。ミストの粒径が小さくなるにしたがって、該溶媒（１）濃度が高いミストとなる。したがって、粒径を数μｍ以下とする最も小さい微細ミストには該溶媒（１）が多く含まれるミストとなる。このため、微細ミストを分級して気体と一緒に排気気体として外部に排気することで、水溶液（Ｌ１）よりも、該溶媒（１）濃度が高く、該溶媒（１）が濃縮された水溶液（Ｌ２）として回収することができる。
【００３３】
霧化室１Ａで水溶液が超音波振動されると、上方に突出するように液柱Ｑができ、この液柱Ｑの表面からミストが気体雰囲気中に飛散される。図１の超音波霧化機１は、水溶液を充填している霧化室１Ａの底に、複数の超音波振動子１Ｂを並べて上向きに配設することもできる。超音波振動子１Ｂは、底から溶液面に向かって上向きに超音波を放射して、溶液面を超音波振動させて、液柱Ｑを発生させる。超音波振動子１Ｂは、垂直方向に超音波を放射する。本発明における霧化分離工程で用いる超音波振動の周波数としては、好ましくは２０ｋＨｚ以上、より好ましくは１ＭＨｚ以上から、好ましくは１０ＭＨｚ以下、より好ましくは５ＭＨｚ以下の範囲である。
【００３４】
水溶液の温度は、水溶液を霧化する効率に影響を与える。水溶液の温度を設定温度として、霧化効率を高くできる。図１の霧化分離装置は、水溶液を設定温度に加温するヒーター８を備えていてもよい。ヒーターは、電気ヒーター、あるいは加熱蒸気や温水等の加熱媒体で溶液を加温する熱交換器または浴漕であってよい。図示しないが、ヒーターは、霧化機の内部に設けて、霧化機内の水溶液を加温することもできる。ヒーターは、水溶液の温度を例えば２０℃以上に、好ましくは２５℃以上に、さらに好ましくは３０℃以上に加温することができる。水溶液を加温する温度を高くすると、ヒーターの消費エネルギーが大きくなるので、水溶液の温度は、例えば、好ましくは８０℃以下、より好ましくは７０℃以下、さらに好ましくは５０℃以下とする。温度の高い水溶液は、これを加温するヒーターを設けることなく、高い霧化効率で霧化できる。したがって、本発明に用いる霧化分離工程および霧化分離装置では、水溶液を加温するヒーターは、必ずしも設ける必要はない。
【００３５】
分級器３は、霧化機１から供給されるミスト混合気体に含まれるミストを粒径で分級する。霧化機１は、ミストを気体雰囲気中に噴霧してミスト混合気体とし、気体をキャリアガスとしてミストを分級器３に供給する。図１に示す霧化分離装置のように、送風機２で気体を吸入して霧化機１に供給し、霧化機１で発生するミスト混合気体を分級器３に供給することができる。図１の霧化分離装置のように、霧化機１の流入側に送風機２を、配管９ａを通じて連結することができる。送風機は、霧化機と分級器との間に、あるいは分級器の排出側に連結して、ミスト混合気体を霧化機から分級器に供給することもできる。霧化機と分級器との間に送風器を設ける場合は、霧化機からミスト混合気体を吸入して分級器に強制送風することが好ましい。送風機２は、閉鎖構造の霧化機からミスト混合気体を吸入して、霧化機に外気を吸入させることができる。分級器の排出側に送風機を連結する場合、霧化分離装置は、分級器を閉鎖構造として、分級器から強制的にミスト混合気体を排気して、分級器に霧化機からミスト混合気体を吸入し、分級器が霧化機からミスト混合気体を吸入して、霧化機１に外気を吸入させることもできる。
【００３６】
分級器３は、霧化機１から配管９ｂを通じて供給されるミスト混合気体に含まれるミストを粒径で分級する。霧化分離装置は図１に示すように、互いに直列に連結している第１の分級器３Ａと第２の分級器３Ｂとからなる分級器３を備えることができる。この分級器３は、ミストを二段に、すなわち第１の分級分離工程と第２の分級分離工程とで分級することができる。互いに直列に連結している第１の分級器３Ａと第２の分級器３Ｂは、ミスト混合気体に含まれるミストを、粒径が最も大きな領域に分布するミスト（最大ミスト）と、粒径を中間の粒径とするミスト（中間ミスト）と、粒径の最も小さい領域に分布するミスト（微細ミスト）の３領域に分級することができる。第１の分級器３Ａで最大ミストの分離されたミスト混合気体は、配管９ｃを通じて、第２の分級器３Ｂに供給される。第１の分級器３Ａは、最大ミストを気体から分離して水溶液に環流する。最大ミストの粒径は、液温や水溶液の組成により変わるため一概に定めることはできない。第２の分級器３Ｂは、微細ミストを気体から分離することなく、排気気体として外部に排気するともに、当該微細ミストの粒径を超える中間ミストを気体から分離して溶液に環流することができる。微細ミストの粒径は、液温や水溶液の組成により変わるため一概には言えない。外部に排気気体とともに排気された微細ミストは、貯蔵容器１７に貯蔵（回収）されるか、または、配管等により直接、ポリアリーレンスルフィド樹脂の洗浄に使用する容器に移送することができる。以下、図３、４および５に基づき、分級器３Ａおよび３Ｂについて説明する。
【００３７】
図３に分級器３Ａの一実施形態を示す。分級器３Ａは、構造としてミストの流入口１１と排出口１２が容器上面側に配置され、更に排出口１２は容器内部から上面まで、ほぼ直線上の筒（流出管１２ｂ）で配置されている。この構造機構から最大ミストは重力の作用によって、容器下部にある水溶液排出口を出て、配管１０を通じて排出される。なお、後述するように分級器３Ｂで微細ミストと中間ミストとを分離することが可能であるため、中間ミストと、それよりもさらに粒径の大きい最大ミストとを分級する分級器３Ａの設置は任意である。分級器３Ａは、後に示す分級器３Ｂ（サイクロン）の補助的な役割を示すものであり、設置をするとより該溶媒（１）の分離効率は向上するが、無くても可能である。
【００３８】
第１の分級器３Ａは、円筒の下端に円錐を連結した形状で、円筒の上部に鉛直下方向にミスト混合気体を流入させる流入管１１ｂを有する。流入管１１ｂから、円筒に鉛直下方向に流入するミスト混合気体は、円筒の内部で重力により下降する。さらに円筒の上部には、流入管と略平行に略鉛直上方向にミスト混合気体を排出させる排出管１２ｂを有する。排出管１２ｂは、第２の分級器３Ｂへミストを移送するよう排出ポンプなどを設け、減圧下としてもよい。円筒内において、流入管１１ｂの先端１１ａと排出管１２ｂの先端１２ａは、排出管１２ｂの先端１２ａがより鉛直下方向に位置することが好ましい。図３では、排出管の排出口の面（開口部）が、略鉛直方向に設けられているが、図４に示すように、該排出口の面（開口部）が略水平方向に向いており、かつ、流入管に対して反対方向を向くようにすることもできる。このように、円筒内に流入したミスト混合気体が、流入管の先端（開口部）から、該排出口の面（開口部）に、直線的に移送されないよう、該排出管の部材等で障壁を設けられていることが好ましい。なお、ミストの質量はミストの半径の三乗に比例して大きくなる。したがって、流入口から円筒内に流入したミスト混合気体は、重力により下降し、そのうち、粒径の小さな中間ミストと微細ミスト（図２参照）が、排出管の先端１２ａから排気気体として、第２の分級器３Ｂへ移送される。排出口から排出されなかったミストは円筒内壁に沿って流れ落ちて、霧化機１の溶液に環流される。
【００３９】
分級器３Ｂは、一般的にはサイクロンと呼ばれ、遠心力によって粒径の大きなミストが排除される機構になっており、その分級度合いの指標として、限界粒子径の考え方が適用されている（例えば、藤田重文、東畑平一郎、「化学工学２ 機械的操作」東京化学同人)、１９８７年７月、ｐ．２４６−２５３)。即ち、サイクロンの入口径と出口径が細い程、サイクロン内の流体の線速度が速くなり、遠心効果が強くなることで、中間ミストがサイクロン下部の溶液排出口に排除され、微細ミストのみがサイクロンを通過することで回収できる。本発明ではサイクロンによって、粒径が中間ミスト以上の粗大なミストを効率よく分離除去できる観点から、サイクロンの入口径１３及び出口径１４としては、それぞれ独立に、好ましくは３０ｍｍ以下、より好ましくは１７ｍｍ以下、更に好ましくは８ｍｍ以下から、好ましくは１ｍｍ以上、より好ましくは２ｍｍ以上の範囲で適宜調整しながら設定することができる。
【００４０】
その際、当該流入口および排出口の各１つ当たりを通過するミスト混合気体の流速は、好ましくは１００Ｌ／分以下、より好ましくは８０Ｌ／分以下、さらに好ましくは６０Ｌ／分以下から、好ましくは１Ｌ／分以上、より好ましくは５Ｌ／分以上、さらに好ましくは１０Ｌ／分以上の範囲である。
【００４１】
図５に第２の分級器３Ｂの一実施形態を示す。第２の分級器３Ｂは、第１の分級器３Ａで回収されなかった中間ミストを回収して溶液Ｌ１に還流し、微細ミストを回収することなく排気気体として外部に排気することにより分離する。第２の分級器３Ｂはサイクロンで、中間ミストを回収して水溶液（Ｌ１）に還流し、微細ミストを気体から分離することなく排気気体として外部に排気することができる。サイクロンは、円筒の下端に円錐を連結した形状で、円筒の上部に接線方向にミスト混合気体を流入させることができる。円筒に接線方向に流入するミスト混合気体は、円筒の内部で渦巻き状に回転される。渦巻き状に回転されるミスト混合気体は、ミストを気体と一緒に渦巻き状に回転させる。回転されるミストは、遠心力で半径方向に中心から外側に向かって遠心力を受ける。遠心力はミストの質量に比例して大きくなる。ミストの質量はミストの半径の三乗に比例して大きくなるので、ミストの遠心力は半径の三乗に比例して大きくなる。したがって、大きな大粒ミストは大きな遠心力を受けて外側に振り出されて円筒の内面に移送され、円筒の内面に付着して、円錐の内面に沿って流れ落ちて、配管１５を通じて連結する霧化機１の水溶液に環流されうる。ミスト混合気体に含まれる微細ミストは質量が小さいことから遠心力も小さく、キャリアガスの気体と一緒に渦巻き状に移送され、排気気体として円筒の中央部から外部に排気される。外部に排気気体とともに排気された微細ミストは、配管９ｄを通じてコンデンサー１６で冷却され、液体成分が気体と分離されて、貯蔵容器１７（Ｌ２）に貯蔵（回収）されるか、または、配管等により直接、ポリアリーレンスルフィド樹脂の洗浄に使用する容器に移送されうる（図示せず）。一方、分離された気体は、配管９ｅを通じ、送風機２に送ることができるし、外部へ排出することもできる。
【００４２】
以上の分級器３は、該溶媒（１）濃度の低いミストを気体から分離、回収して水溶液（Ｌ１）に環流し、該溶媒（１）濃度の高い微細ミストを分離することなく外部に排気して回収し、水溶液（Ｌ２）とする。これにより、霧化機１の水溶液は該溶媒（１）濃度が低くなる。
【００４３】
なお、本発明において、排熱回収器や排熱加温器およびそれらの付属する設備は任意である。排熱を回収し再利用することは生産性向上の観点から望ましいが、設備が複雑化する。
【００４４】
本発明は、回収した水溶液（Ｌ２）を、ポリアリーレンスルフィド樹脂の洗浄溶媒として用いることができる。回収した水溶液（Ｌ２）を、ポリアリーレンスルフィド樹脂の洗浄溶媒として用いるには、例えば、該水溶液（Ｌ２）を、ポリアリーレンスルフィド樹脂と接触させる工程を有する方法が挙げられる。
【００４５】
より詳しくは、ポリアリーレンスルフィド樹脂の重合反応の後、（ａ）重合反応終了後、先ず反応混合物をそのまま、あるいは酸または塩基を加えた後、減圧下または常圧下で溶媒を留去し、次いで溶媒留去後の固形物を洗浄する工程において、前記水溶液（Ｌ２）を用いて洗浄する方法か、或いは、（ｂ）重合反応終了後、反応混合物に前記水溶液（Ｌ２）を沈降剤として添加して、ポリアリーレンスルフィドや無機塩等の固体状生成物を沈降させ、これらを濾別、洗浄、乾燥する方法、或いは、（ｃ）重合反応終了後、反応混合物に反応溶媒（又は低分子ポリマーに対して同等の溶解度を有する有機溶媒）を加えて撹拌した後、濾過して低分子量重合体を除いた後、該水溶液（Ｌ２）で洗浄し、その後中和、水洗、濾過および乾燥をする方法、（ｄ）重合反応終了後、反応混合物を濾過した後、前記水溶液（Ｌ２）で洗浄して、濾過および乾燥する方法、等が挙げられる。なお、該水溶液（Ｌ２）を、ポリアリーレンスルフィド樹脂と接触させる工程に前後して、必要に応じて、有機アミド溶媒や酸素原子含有溶媒といった有機極性溶媒や水による洗浄工程を有していてもよい。
【００４６】
なお、該水溶液（Ｌ２）をポリアリーレンスルフィド樹脂と接触させる際の温度は好ましくは１０℃以上、より好ましくは５０℃以上、さらに好ましくは８０℃以上から、好ましくは２００℃以下、より好ましくは１５０℃以下、さらに好ましくは１３０℃以下の範囲である。また、該水溶液（Ｌ２）をポリアリーレンスルフィド樹脂と接触させる際の圧力条件としては常圧もしくは加圧いずれでも良いが、常圧以上、４．０以下の範囲の圧力下で行うことが好ましく、さらに常圧で行うことがより好ましい。なお、本明細書において、各圧力値はゲージ圧で示している。
【００４７】
ちなみに、ポリアリーレンスルフィド樹脂の重合反応としては、例えば、Ｎ−メチル−２−ピロリドン等の有機極性溶媒中で、ｐ−ジクロルベンゼン等のジハロ芳香族化合物と、（ｉ）硫化ナトリウム等のアルカリ金属硫化物とを、または、（ｉｉ）水硫化ナトリウム等のアルカリ金属水硫化物及び水酸化ナトリウム等のアルカリ金属水酸化物とを重合反応させる方法が挙げられ、当該反応によりポリアリーレンスルフィド樹脂を含む他に、洗浄により除去されるべき副生成物として、例えば、前記構造式（１）で表される化合物（１）、環式ポリアリーレンスルフィド及びアルカリ金属ハロゲン化物を含む。
【実施例】
【００４８】
以下に実施例を挙げて本発明を具体的に説明する。これら例は例示的なものであって限定的なものではない。
【００４９】
（測定例）  Ｍｗ及びＭｗ／Ｍｔｏｐ（分子量分布）
ポリアリーレンスルフィド樹脂の質量平均分子量（Ｍｗ）及びピーク分子量（Ｍｔｏｐ）を、ゲル浸透クロマトグラフィーを用いて、下記の測定条件により測定した。得られたＭｗ及びＭｔｏｐからＭｗ／Ｍｔｏｐを算出した。６種類の単分散ポリスチレンを校正に用いた。
【００５０】
装置：センシュー科学 ＳＳＣ−７１２０
カラム：アジレントテクノロジー株式会社ＰＬｇｅｌ ｍｉｘｅｄ−Ｂ 
溶離液：１−クロロナフタレン
検出器：ＵＶ検出器（紫外吸収検出器）
カラム温度：２１０℃
プレ恒温槽温度：２５０℃
恒温槽温度：５０℃
検出器温度：２１０℃
流速：０．７ｍＬ／ｍｉｎ
試料注入量：５００μＬ （サンプル濃度１ｇ／Ｌ）
【００５１】
〔溶液中の組成の測定法：カルボキシアルキルアミノ基含有化合物（ＣＰ−ＭＡＢＡ）〕
よく攪拌した溶液から、１ｍｌをサンプリングし、そこにＨＰＬＣの移動相を９ｍｌ加え、測定サンプルとした。測定サンプルのＨＰＬＣ測定を行い、下記の方法で作成した標準サンプルと同じ保持時間のピーク面積と検量線とから液中の濃度を求めた。ＨＰＬＣ測定条件は以下の通り。
装置名：株式会社 島津製作所製「高速液体クロマトグラム  Ｐｒｏｍｉｎｅｎｃｅ」
カラム：株式会社 島津ジーエルシー製
「Ｐｈｅｎｏｍｅｎｅｘ  Ｌｕｎａ  ５ｕ  Ｃ１８（２）  １００Ａ」
検出器：ＤＡＤ  （Ｄｉｏｄｅ  Ａｒｒａｙ  Ｄｅｔｅｃｔｏｒ）
データ処理：株式会社 島津製作所製「ＬＣｓｏｌｕｔｉｏｎ」
測定条件：カラム温度４０℃
移動相：メタノール／酢酸水溶液１ｖｏｌ％＝６／４(ｖｏｌ比)
流速  ：１．０ｍｌ／分
【００５２】
（標準物質：カルボキシアルキルアミノ基含有化合物（ＣＰ−ＭＡＢＡ）の合成）
４８％ＮａＯＨ水溶液８３．４０ｇ（１．０００モル）とＮＭＰ２９７．４ｇ（３．０００モル）を、撹拌機付き耐圧容器に仕込み、２３０℃で３時間撹拌した。この撹拌が終了した後、温度２３０℃のままバルブを開き、放圧し、ＮＭＰの蒸気圧程度である２３０℃において０．１ＭＰａまで圧力を低下させ、水を留去した。その後、再び密閉し２００℃程度まで温度を低下させた。
【００５３】
ｐ−ジクロロベンゼン１４７．０ｇ（１．０００モル）を６０℃以上の温度条件下で加熱溶解して反応混合物中に投入し、２５０℃まで昇温後４時間撹拌した。この撹拌が終了した後、室温まで冷却した。ｐ−ジクロロベンゼンの反応率は３１モル％であった。冷却後、内容物を取り出し、水を加えて撹拌後、未反応のｐ−ジクロロベンゼンが不溶物となって残ったものをろ過によって取り除いた。
【００５４】
次いで、ろ液である水溶液に塩酸を加えて該水溶液のｐＨを４に調整した。このとき水溶液中に褐色オイル状のＣＰ−ＭＡＢＡ（水素型）が生じた。そこにクロロホルムを加えて褐色オイル状物質を抽出した。このときの水相には、ＮＭＰ及びその開環物である４−メチルアミノ酪酸（以下「ＭＡＢＡ」と略記する。）が含まれるため水相は廃棄した。クロロホルム相は水洗を２回繰り返した。
【００５５】
クロロホルム相に水を加えてスラリー化した状態で４８％ＮａＯＨ水溶液を加え、該スラリーのｐＨを１３に調整した。このときＣＰ−ＭＡＢＡはナトリウム塩となって水相に移り、クロロホルム相には副生成物であるｐ−クロロ−Ｎ−メチルアニリン及びＮ−メチルアニリンが溶解しているためクロロホルム相は廃棄した。水相はクロロホルム洗浄を２回繰り返した。
【００５６】
水溶液に希塩酸を加えて該水溶液のｐＨを１以下に調整した。このときＣＰ−ＭＡＢＡは塩酸塩となって水溶液中にとどまるので、水溶液にクロロホルムを加えて、副生成物であるｐ−クロロフェノールを抽出した。ｐ−クロロフェノールが溶解したクロロホルム相は廃棄した。
【００５７】
残った水溶液に４８％ＮａＯＨ水溶液を加え、該水溶液のｐＨを４に調整した。これにより、ＣＰ−ＭＡＢＡの塩酸塩が中和され、褐色オイル状のＣＰ−ＭＡＢＡ（水素型）が水溶液から析出した。ＣＰ−ＭＡＢＡ（水素型）をクロロホルムで抽出し、クロロホルムを減圧除去することによってＣＰ−ＭＡＢＡ（水素型）を得た。さらに、得られたＣＰ−ＭＡＢＡ（水素型）に４８％ＮａＯＨ水溶液を加え、ｐＨを１３に調整し、ＣＰ−ＭＡＢＡ（Ｎａ塩型）を得た。
【００５８】
（測定例）  メタノール濃度
良く撹拌された水溶液を１ｇと内標準物質（クロロベンゼン）０．０２ｇを量り取り、アセトン３ｇで希釈する。得られた希釈液を１μＬ採取し、ガスクロマトグラフで測定した。メタノール濃度を求める為に、まず標準サンプルで検量線を作成した。次に上記で準備した上澄み液を測定して得られたクロマトグラムから標準サンプルと同じ保持時間のピーク面積を得た。該ピーク面積と検量線から測定液中の濃度を求め、溶液中の濃度に換算した。
ＧＣ測定条件は以下の通り。
【００５９】
装置名：株式会社島津製作所社製「ガスクロマトグラフ  ＧＣ−２０１４」
カラム：財団法人化学物質評価研究機構製「Ｇカラム  Ｇ−３００」
キャリアガス：Ｈｅ（７６ｋＰａ）
分析温度：１４０℃（５分）→３℃／分で昇温→２００℃（２０分）  計４５分
注入口温度：２５０℃
検出器：ＦＩＤ（２５０℃）
【００６０】
（実施例１）
・サンプル水溶液の調製
メタノール／水／塩化ナトリウムが、それぞれ２１質量部／７１質量部／８質量部の割合で含まれる水溶液（Ｌ１−１）を調製した。
【００６１】
・水溶液の霧化分離工程
次に、図１に示す霧化分離装置（ナノミストテクノロジー株式会社製「ＵＳＡ−Ｌ５」、送風機２の風速４０Ｌ／ｍｉｎ、霧化室１Ａ内の液面高さ３７ｍｍ、霧化室１Ａ内の溶液温度５０℃、超音波照射出力３１Ｗ、コンデンサー１６内の冷却設定温度−２℃、分級器３Ｂ（以下、サイクロン３Ｂ）流入口１３の配管直径１７ｍｍ、同排出口１４の配管直径１７ｍｍ）を用い、得られた水溶液（Ｌ１−１）を溶液漕６に入れて、霧化分離工程を行い、水溶液（Ｌ２−１）を貯蔵容器１７に得た。
霧化分離装置を起動させてから３０分おきに、水溶液（Ｌ１−１）中のメタノール濃度と、得られた水溶液（Ｌ２−１）中のメタノール濃度を測定した。なお、水溶液（Ｌ１−１）は貯蔵容器を交換することなく連続して３０分毎に、また、水溶液（Ｌ２−１）は、測定の都度、貯蔵容器を新しいものと交換することによって、３０分間で回収された水溶液濃度として測定した（以下同じ。）。それらの測定結果を、表１に記した。
【００６２】
【表１】
2020044501.tif 000006
【００６３】
（実施例２）
メタノール／水／塩化ナトリウムが、それぞれ２１質量部／６２質量部／１７質量部の割合で含まれる水溶液（Ｌ１−２）を調製した。以降、実施例１と同様に水溶液の霧化分離工程を行い、水溶液（Ｌ２−２）を得た。
霧化分離装置を起動させてから３０分おきに、水溶液（Ｌ１−２）中のメタノール濃度と、得られた水溶液（Ｌ２−２）中のメタノール濃度を測定した。その測定結果を、表２に記した。
【００６４】
【表２】
2020044501.tif 000007
【００６５】
（比較例１）
・サンプル水溶液の調製
メタノール／水が、それぞれ１８質量部／８２質量部の割合で含まれる水溶液（Ｌ１−Ｃ１）を調製した。以降、実施例１と同様にして、溶液（Ｌ２−Ｃ１）を得た。
霧化分離装置を起動させてから３０分おきに、水溶液（Ｌ１−Ｃ１）中のメタノール濃度と、得られた水溶液（Ｌ２−Ｃ１）中のメタノール濃度を測定した。その測定結果を、表３に記した。
【００６６】
【表３】
2020044501.tif 000008
【００６７】
（実施例３）
・ＰＰＳ樹脂重合工程
圧力計、温度計、コンデンサーを連結した撹拌翼および底弁付き１５０リットルオートクレーブに、パラジクロロベンゼン３３．４７２質量部、ＮＭＰ２．５０８質量部、水硫化ソーダ（４７．４質量％）２７．１８５質量部および苛性ソーダ（４９．０質量％）１８．２３６質量部を仕込んだ。窒素気流下攪拌しながら１７３℃まで昇温して、水２７．１８８質量部を留出させた後、釜を密閉した。
【００６８】
その際、共沸により留出したパラジクロロベンゼンはデカンターで分離して、随時釜内に戻した。脱水終了後、内温を１６０℃に冷却し、ＮＭＰ４７．２４６質量部を仕込み、２３０℃まで昇温して１時間撹拌した。その後、２５０℃まで昇温し、１時間撹拌して反応を終了させた。反応終了後、オートクレーブの内温を２５０℃から２３５℃に冷却し、オートクレーブの底弁を開いて減圧状態のまま攪拌翼付き１５０リットル真空撹拌乾燥機（脱溶媒機ジャケット温度１７５℃）にフラッシュさせてＮＭＰを抜き取った。このフラッシュによりＮＭＰ含有量４０．２質量％のスラリーを得た。
【００６９】
・ＰＰＳ樹脂洗浄工程
そのスラリーをメタノール９４．３質量部と混合し、３０分間撹拌した後、平板濾過機にてろ過をした後、さらに上からメタノール９４．３質量部を注いで濾過した。その後、分離したケーキを室温の水１４１質量部と混合し、３０分撹拌したのち、平板濾過機にて濾過し、１７１質量部の水溶液（Ｌ１−３）を得た。該水溶液（Ｌ１）の成分を調べたところ、メタノール／水／塩化ナトリウム／ＣＰ−ＭＡＢＡが、それぞれ１４．２７５質量部／７５．６０５質量部／１０．１１９質量部／０．００１質量部の割合で含まれていた。
【００７０】
・ＰＰＳ樹脂精製工程
なお、さらに上から水１００質量部を３回に分けて注いで濾過した。また、得られた含水ケーキを１２０℃の熱風循環乾燥機で６時間乾燥して、白色粉末状のポリアリーレンスルフィド樹脂を得た。得られたＰＰＳ樹脂の質量平均分子量（Ｍｗ）は２５０００であった。
【００７１】
・ＰＰＳ樹脂洗浄工程で排出された水溶液の霧化分離工程
次に、図１に示す霧化分離装置（ナノミストテクノロジー株式会社製「ＵＳＡ−Ｌ５」、送風機２の風速４０Ｌ／ｍｉｎ、霧化室１Ａ内の液面高さ３７ｍｍ、霧化室１Ａ内の溶液温度５０℃、超音波照射出力３１Ｗ、コンデンサー１６内の冷却設定温度−２℃、分級器３Ｂ（以下、サイクロン３Ｂ）流入口１３の配管直径１７ｍｍ、同排出口１４の配管直径１７ｍｍ）を用い、得られた水溶液（Ｌ１−３）を溶液漕６に入れて、霧化分離工程を行い、水溶液（Ｌ２−３）を貯蔵容器１７に得た。
霧化分離装置を起動させてから３０分おきに、水溶液（Ｌ１−３）中のメタノール濃度と、得られた水溶液（Ｌ２−３）中のメタノール濃度を測定した。その測定結果を、表４に記した。
【００７２】
【表４】
2020044501.tif 000009
【００７３】
（実施例４）
・ＰＰＳ樹脂洗浄工程
実施例３の「ＰＰＳ樹脂洗浄工程」において「メタノール９４．３質量部と混合し、３０分間撹拌した後、平板濾過機にてろ過をした後、さらに上からメタノール９４．３質量部を注いで濾過した。」点を、「水溶液（Ｌ２−３）９４．３質量部と混合し、３０分間撹拌した後、平板濾過機にてろ過をした後、さらに上から水溶液（Ｌ２−３）９４．３質量部を注いで濾過した。」としたこと以外は、実施例３の「ＰＰＳ樹脂重合工程」、「ＰＰＳ樹脂洗浄工程」及び「ＰＰＳ樹脂精製工程」と同様に行い、白色粉末状のポリアリーレンスルフィド樹脂を得た。得られたＰＰＳ樹脂の質量平均分子量（Ｍｗ）は２５０００であった。
【符号の説明】
【００７４】
１…霧化機
１Ａ…霧化室
１Ｂ…超音波霧化機
２…送風機
３…分級器
３Ａ…第１の分級器
３Ｂ…第２の分級器
４…配管
５…配管
６…溶液槽
７ａ…ポンプ
７ｂ…ポンプ
８…ヒーター
９…配管
１０…配管
１１…流入口
１１ａ…流入管
１１ｂ…流入管の先端
１２…排出口
１２ａ…排出管
１２ｂ…排出管の先端
１３…サイクロン流入口
１４…サイクロン排出口
１５…配管
１６…コンデンサー（凝縮器）
１７…溶液槽
Ｑ…液柱
Ｌ１…溶液（Ｌ１）
Ｌ２…溶液（Ｌ２）
Ｍ（Ｌ）…大粒ミスト
Ｍ（Ｍ）…中間ミスト
Ｍ（Ｓ）…微細ミスト
Ａ（ｍ）…ミスト量
Ｄ（ｐ）…ミスト粒径の分布
【図１】
2020044501.tif 000012
【図２】
2020044501.tif 000013
【図３】
2020044501.tif 000014
【図４】
2020044501.tif 000015
【図５】
2020044501.tif 000016
【図６】
2020044501.tif 000017